(57)【要約】【課題】透気度が大きく撥水性を高め、低コストで量産化可能に構成されたＰＢＴ樹脂多孔質体の通気栓を作る。【解決手段】ＰＢＴとペンタエリスリトールと液状多官能アルコールのコンパウンドを作成し、射出成形して形状化し、成形品からペンタエリスリトール等を温水で抽出する。ペンタエリスリトールの抽出された成形品をＰＢＴ製の多孔質体とし、乾燥後パーフルオロアルキル基と酸無水物基を有する分子量で数千程度の撥水剤を、濃度０．２％以下とした有機溶剤溶液にこの多孔質体を浸漬し、数時間浸漬の後に取り出して乾燥し、加熱硬化して通気栓とする。【選択図】  図１
2010001464.tif 000002
【特許請求の範囲】
【請求項１】
通気性を保ちながら異物の混入を防ぐ通気栓において、
ポリブチレンテレフタレート樹脂を２５〜５０質量％、ペンタエリスリトールを７５〜５０質量％、液状の多官能アルコール化合物を０．５〜４質量％を含むコンパウンドにより構成され、前記コンパウンドを射出成形後、前記コンパウンドに含まれるアルコール類を抽出、排除して乾燥させた多孔質体形状物を、有機溶剤溶液に浸漬して、パーフルオロアルキル基を含有する高分子化合物を吸着させ、乾燥により前記有機溶剤を揮発させた通気栓であり、
前記通気栓が厚さ２ｍｍの板状形状物のときの透気度がガーレー値で４０秒以下で、且つ撥水性が耐水圧１ｍ以上である
ことを特徴とする通気栓。
【請求項２】
請求項１に記載の通気栓において、
前記通気栓が厚さ２ｍｍの板状形状物のときの透気度がガーレー値で２０秒以下であることを特徴とする通気栓。
【請求項３】
請求項１又は２に記載の通気栓において、
前記アルコール類の前記抽出は、水に浸漬して行ったものである
ことを特徴とする通気栓。
【請求項４】
請求項１ないし３から選択される１項に記載の通気栓において、
前記有機溶剤溶液は、少なくとも前記パーフルオロアルキル基を有するアクリル系モノマーと重合性環状酸無水物とを含む共重合体の溶液である
ことを特徴とする通気栓。
【請求項５】
通気性を保ちながら異物の混入を防ぐ通気栓の製造方法であって、
ポリブチレンテレフタレート樹脂を２５〜５０質量％、ペンタエリスリトール７５〜５０を質量％、液状の多官能アルコール化合物を０．５〜４質量％を含むコンパウンドを作成するコンパウンド作成工程と、
前記コンパウンドを射出成形機で射出成形し成形品とする射出成形工程と、
前記成形品からアルコール類を抽出、排除し、前記成形品を乾燥し多孔質体形状物とする多孔質体形成工程と、
前記多孔質体形状物を、パーフルオロアルキル基を有する高分子化合物の有機溶剤溶液に浸漬する有機溶剤浸漬工程と、
前記有機溶剤溶液に浸漬した前記多孔質体形状物を乾燥により前記有機溶剤を揮発させて、厚さ２ｍｍの板状形状物のときの透気度がガーレー値で４０秒以下で、且つ撥水性が耐水圧１ｍ以上とする有機溶剤揮発工程と
からなる通気栓の製造方法。
【請求項６】
請求項５に記載の通気栓の製造方法において、
前記有機溶剤揮発工程において、前記有機溶剤溶液に浸漬した前記多孔質体形状物を乾燥により前記有機溶剤を揮発させて、厚さ２ｍｍの板状形状物のときの透気度がガーレー値で２０秒以下とする
ことを特徴とする通気栓の製造方法。
【請求項７】
請求項５又は６に記載の通気栓の製造方法において、
前記アルコール類の前記抽出は、水に浸漬して行う
ことを特徴とする通気栓の製造方法。
【請求項８】
請求項５ないし７から選択される１項に記載の通気栓の製造方法において、
前記有機溶剤溶液は、少なくとも前記パーフルオロアルキル基を有するアクリル系モノマーと重合性環状酸無水物とを含む共重合体の溶液である
ことを特徴とする通気栓の製造方法。
【請求項９】
請求項５ないし８から選択される１項に記載の通気栓の製造方法において、
前記有機溶剤溶液は、前記有機溶剤の濃度が０．２質量％以下である
ことを特徴とする通気栓の製造方法。
【請求項１０】
請求項５ないし９から選択される１項に記載の通気栓の製造方法において、
前記液状の多官能アルコール化合物はグリセリンである
ことを特徴とする通気栓の製造方法。
【発明の詳細な説明】
【技術分野】
【０００１】
本発明は、移動機械、電子、電気機器、一般機械、その他の製造分野一般に用いられる通気栓とその製造方法に関する。更に詳しくは、密閉を要する部品、例えば、自動車のヘッドライトやバックライトのケース部品、電子機器、家電機器等のモーター等の回転機器のケース等に使用されている通気栓とその製造方法に関する。
【背景技術】
【０００２】
密閉部品、例えば、自動車のヘッドライトやバックライトのケース、モバイル電子機器のモーター、重要部品のケース等では、外気による低温や高温、更には内部部品の発熱により高温に曝される。これらの部品、回路等をケースで完全密閉して、水や塵埃の浸入を防ぐのが理想的ではあるが、密閉空間を作ると長期間の温度変化や温度衝撃で、ケース内の空気、水蒸気等の内部圧力が変化し、ケースの変形、破壊等に至ることがある。
【０００３】
そのため、水や塵埃の浸入を防ぎつつ内圧を外気圧と等しくさせる通気栓、即ち、撥水性を有し、水の浸入を防止するが外部の大気と通気が可能な通気栓が多用されている。又、屋内用電子機器、家電機器等のモーター、重要部品等のケースでは、屋外で使用される部品ほどは温度変化を受けないものの、塵埃の侵入を防ぐことは同様に重要であるので、どのような環境であっても同様な機能を有する通気栓が多用されている。
【０００４】
このような通気栓は種々開発され提案されているが、現行の通気栓は、その大部分がポリテトラフルオロエチレン樹脂（以下、「ＰＴＦＥ」という。）から製造した不織布を、円筒状プラスチック部品に接着したものである。この技術の例として、通気シートとして構成される通気部材が知られている（例えば特許文献１参照）。この通気部材は、通気性と防水性を有していて、例えば孔径が０．１μｍ〜１０μｍの多数の不規則形状の微細孔の形成されたＰＴＦＥ製の防水性通気膜として、不織布であるパッキングシートを積層したものである。
【０００５】
このように、従来からも通気栓部品を使用することで十分に前記した機能は果たされており、現状品に対抗する新製品はまだ見出されていない。しかしながら、現状品も多くの問題点を抱えており、例えば、ＰＴＦＥ製の不織布が高価であること、ＰＴＦＥ製の不織布を貼り付ける工程の信頼性が高くないこと、それ故に出荷前に全数検査を必要とすること、従ってコストが高いこと、等が難点となっている。
【０００６】
本発明者等は、既に従来と異なる別の方法で通気栓を試作し、これに十分な性能のあることを既に開示している（特許文献２参照）。これは、先ずポリブチレンテレフタレート樹脂（以下、「ＰＢＴ」という。）、ペンタエリスリトール（pentaerythritol）、及び少々の第３成分との混合物（コンパウンド）を作成し、これを原料にして射出成形し、得た成形品を温水に浸漬する抽出工程にかけ、ペンタエリスリトール等を抜き出した多孔質体とするものである。
【０００７】
この多孔質体を乾燥後に、ＰＴＦＥエマルジョン系の撥水剤を溶かした懸濁液に浸漬して長時間放置した後、乾燥するものである。この通気栓は、高い通気性と撥水性を有しており、且つ、耐熱性があるエンジニアリングプラスチックでもあるＰＢＴを使用しているので、信頼性がありコスト面でも低コスト化が可能であり、前述のＰＴＦＥ系の通気栓に比して、効果のあるものである。
【０００８】
一方、撥水剤については、多分野に亘って適用可能なものが開発されている。パーフルオロアルキル基を有する撥水剤については、撥水性向上と石油系溶剤への溶解性向上による撥水剤が知られている（例えば特許文献３参照）。これは、溶液型撥水撥油剤組成物が、パーフルオロアルキル基を有するビニルモノマーから誘導された繰り返し単位、及び重合性環状酸無水物から誘導された繰り返し単位を有するグラフト共重合体、及び有機溶剤を含むものである。
【先行技術文献】
【特許文献】
【０００９】
【特許文献１】特開２００６−３１５７２５号
【特許文献２】特開２００８−００７５３４号
【特許文献３】特開２００１−１５８８１１号
【発明の開示】
【発明が解決しようとする課題】
【００１０】
しかしながら、本発明者らが前述した通気栓の製造法に関する量産方法の開発研究を行ったところ、撥水性の獲得にまだ不安定さがあることが判明した。理論的にも試作レベルでも前述したとおり、製造可能なものである。しかし、量産化する上では、撥水性を維持する点においてはまだ不安定なところがあり、改良の余地を有していた。その不安定さについて簡単に理由を記載すると、通気栓自体が保有する連続型気泡の平均直径が、撥水剤付与水溶液中のＰＴＦＥエマルジョン径に比較して、十分には大きくないことである。
【００１１】
本発明者らが使用した撥水性付与材は、乳化重合で製作したＰＴＦＥエマルジョンであり、ＰＴＦＥ高分子を界面活性剤分子が取り巻いて親水性としたものを購入調達したものであった。市販のＰＴＦＥエマルジョン粒径は、いずれも特に粒径範囲が決められたものではなく、基本的には布や紙等の表面に吸着させて撥水性を付与するものである。従って、ＰＴＦＥ高分子の凝集や会合があったためか、直径（エマルジョン径）が大きかったものである。
【００１２】
この事実に対し、本発明者らにはデータ不足で、テトラフルオロエチレン乳化重合の超微粒子で高分散型のＰＴＦＥエマルジョンを安定して得るまでには至っていなかった。超微粒子で高分散型のＰＴＦＥエマルジョンを安定供給するためには、保管時間が長く、且つ保管温度が上昇してもエマルジョン同士の凝集や会合が生じない製造時の粒径が維持できるものが必要である。そこで本発明者らは、市販ＰＴＦＥエマルジョンを、多孔質体の奥の穴壁まで吸着可能にする大口径で連続気泡型のＰＢＴ多孔質体を作成しようとしたが、大口径にすると多孔質体の機械的強度が急速に低下する事態が生じ、安定的に生産するための量産化技術の構築には不十分であった。
【００１３】
本発明者らは現行品を再検討し、更に改良の努力を行った。現状のＰＴＦＥ不織布は高価である上に、自動車等が廃棄されシュレッダーダストにされた後に燃焼されると、弗化水素に変化し燃焼炉を損傷させるおそれがある。それに対し、本発明者らが得た前述の発明（特許文献２）で使用する材料は、ＰＢＴ、ペンタエリスリトールであり、安価な化学材料である上、ペンタエリスリトールは簡単にリサイクル使用できて資源ロスが非常に少ない材料である。
【００１４】
又、本発明者らの考慮する通気栓といえども、撥水剤が必要であるが、使用する撥水剤としては高価である。しかし、本発明においては、その使用量はＰＢＴ製多孔質体の孔部も含む表面積への吸着分のみであり、表面積が広くても吸着量はそれほど要しない。本発明によるものの通気栓が量産化できれば、環境負荷が小さくなり、コストも下がる可能性が高い。
【００１５】
そこで、本発明者らは、ＰＢＴ製の多孔質の成形品を得るまでの工程は前述の特許文献２で示す技術によりなし得るので、それで良しとし、より安定的に高い耐水圧を与える撥水剤について更に開発研究を行うこととした。本発明者らが得たＰＢＴ製多孔質体に最も適した撥水剤を探し出し、安定した量産が可能になるようにしたかったのである。そのため取り扱い時に、火災の危険性の全くない水性撥水剤を使うという発想を変え、生産設備を整えれば有機溶剤系の物も十分安全に扱えるという考え方に変えた。
【００１６】
一方、パーフルオロアルキル基含有のモノマーとその他モノマーとを使って共重合体にすると得られる高分子に結晶性が生じることは殆どなく、溶剤に可溶となり易い。撥水剤を軽質の有機溶剤に溶解できれば、その溶液に前記多孔質体を浸漬して吸着させ乾燥する等の簡単な処理で、撥水性の付与をすることができる可能性が高い。既に布や紙製品への撥水性付与で有機溶剤に溶解できる撥水剤が開発され使用されており、傘や防水布の製造で量産処理されている例がある。エマルジョン型でなく溶液型であるので、溶解した撥水剤分子径は凝集や会合がなく、ずっと小さいことも予期できる。そこで本発明者らは、特許文献２の技術で得た多孔質体を改良した上で、その多孔質体に付与する最適の撥水剤を探索すべく可溶型撥水剤を試した。
【００１７】
本発明は以上の技術背景のもとに開発されたものであり、次の目的を達成する。本発明の目的は、撥水性効果を高め、コスト削減を実現し、量産化を可能にした通気栓とその製造技術を提供することにある。
【課題を解決するための手段】
【００１８】
本発明は、前記目的を達成するために次の手段をとる。
即ち、本発明１の通気栓は、
通気性を保ちながら異物の混入を防ぐ通気栓において、
ポリブチレンテレフタレート樹脂を２５〜５０質量％、ペンタエリスリトールを７５〜５０質量％、液状の多官能アルコール化合物を０．５〜４質量％を含むコンパウンドにより構成され、前記コンパウンドを射出成形後、前記コンパウンドに含まれるアルコール類を抽出、排除して乾燥させた多孔質体形状物を、有機溶剤溶液に浸漬して、パーフルオロアルキル基を含有する高分子化合物を吸着させ、乾燥により前記有機溶剤を揮発させた通気栓であり、
前記通気栓が厚さ２ｍｍの板状形状物のときの透気度がガーレー値で４０秒以下で、且つ撥水性が耐水圧１ｍ以上であることを特徴とする。
【００１９】
本発明２の通気栓は、本発明１の通気栓において、前記通気栓が厚さ２ｍｍの板状形状物のときの透気度がガーレー値で２０秒以下であることを特徴とする。
本発明３の通気栓は、本発明１又は２の通気栓において、前記アルコール類の前記抽出は、水に浸漬して行ったものであることを特徴とする。
本発明４の通気栓は、本発明１ないし３の通気栓において、前記有機溶剤溶液は、少なくとも前記パーフルオロアルキル基を有するアクリル系モノマーと重合性環状酸無水物とを含む共重合体の溶液であることを特徴とする。
【００２０】
本発明５の通気栓の製造方法は、
通気性を保ちながら異物の混入を防ぐ通気栓の製造方法であって、
ポリブチレンテレフタレート樹脂を２５〜５０質量％、ペンタエリスリトール７５〜５０を質量％、液状の多官能アルコール化合物を０．５〜４質量％を含むコンパウンドを作成するコンパウンド作成工程と、
前記コンパウンドを射出成形機で射出成形し成形品とする射出成形工程と、
前記成形品からアルコール類を抽出、排除し、前記成形品を乾燥し多孔質体形状物とする多孔質体形成工程と、
前記多孔質体形状物を、パーフルオロアルキル基を有する高分子化合物の有機溶剤溶液に浸漬する有機溶剤浸漬工程と、
前記有機溶剤溶液に浸漬した前記多孔質体形状物を乾燥により前記有機溶剤を揮発させて、厚さ２ｍｍの板状形状物のときの透気度がガーレー値で４０秒以下で、且つ撥水性が耐水圧１ｍ以上とする有機溶剤揮発工程とからなることを特徴とする。
【００２１】
本発明６の通気栓の製造方法は、本発明５の通気栓の製造方法において、前記有機溶剤揮発工程において、前記有機溶剤溶液に浸漬した前記多孔質体形状物を乾燥により前記有機溶剤を揮発させて、厚さ２ｍｍの板状形状物のときの透気度がガーレー値で２０秒以下とすることを特徴とする。
本発明７の通気栓の製造方法は、本発明５又は６の通気栓の製造方法において、前記アルコール類の前記抽出は、水に浸漬して行うことを特徴とする。
本発明８の通気栓の製造法は、本発明５ないし７の通気栓の製造方法において、前記有機溶剤溶液は、少なくとも前記パーフルオロアルキル基を有するアクリル系モノマーと重合性環状酸無水物とを含む共重合体の溶液であることを特徴とする。
【００２２】
本発明９の通気栓の製造方法は、本発明５ないし８の通気栓の製造方法において、前記有機溶剤溶液は、前記有機溶剤の濃度が０．２質量％以下であることを特徴とする。
本発明１０の通気栓の製造方法は、本発明５ないし９の通気栓の製造方法において、前記液状の多官能アルコール化合物はグリセリンであることを特徴とする。
以下、上記本発明を構成する要素である素材、及び製造工程につき詳細に説明する。
【００２３】
〔ＰＢＴ／ペンタエリスリトールのコンパウンドの作成〕
コンパウンドの原材料としては、ペンタエリスリトール、ＰＢＴ、及び、液状の多官能アルコールを使用する。ペンタエリスリトールとしては、市販されているペンタエリスリトールが使用でき、且つ、その二量体（正確には脱水二量体）、三量体（正確には脱水三量体）を含んでいてもよく、本発明ではその二量体や三量体を含んでいるものを総称して「ペンタエリスリトール」という。この市販品のペンタエスリトールが使用でき、且つ、その二量体（正確には脱水二量体）、三量体（正確には脱水三量体）を含んでいてもよく、本発明ではその二量体や三量体を含んでいるものを総称して「ペンタエリスリトール」という。この市販品のペンタエリスリトールについての意味や理由については後述する。
【００２４】
ＰＢＴは市販のＰＢＴペレットが使用できるが、ＰＢＴ粉末が好ましく使用できる。又、液状の多官能アルコールとしては、グリセリン、エチレングリコール、プロパンジオール、ブタントリオール、等が使用できる。しかし、安価で最も本発明者らが必要としている機能に適しているのはグリセリンであり、その使用が特に好ましい。
【００２５】
コンパウンドを作成するに当たって、その混合組成比は、ＰＢＴを２５〜５０質量％、ペンタエリスリトールを７５〜５０質量％、多官能アルコール化合物であるグリセリンを０．５〜４質量％にすることが好ましい。ＰＢＴ使用量が２５質量％以下でも本発明で目的とする透気度、耐水圧の多孔質体を作成できるが、その強度（構造的強度）が低くなり、通気栓として実際に使用したときに損壊する恐れが生じることと、射出成形での離型が難しくなること等から、商業的な量産製造にはそぐわない。
【００２６】
逆に、ＰＢＴを５０質量％以上にすると、最終製品の透気度が低いものになる。又、グリセリンの組成比が０．５質量％以下であると、最終製品の透気度が不十分なものになり、グリセリンの組成比が４質量％以上であると透気度は増すが最終製品の強度（構造的強度）が不十分なものになる。従って、ＰＢＴ、グリセリンの割合が、前述した好適な割合以外のものは推奨できない。好ましく選択された所定混合比になる全原料を、ヘンシェルミキサー等の混合撹拌機で混合し、押出機への供給原料とする。
【００２７】
〔押し出し成形〕
攪拌、混合された原料は、押出機にて加熱、溶融、押出しを行い、これを切断してペレット化する。以下に述べる押出し方法は、本発明者らが特許出願し提案したものである。その技術内容の詳細は、前述した特許文献２に記載されているので、詳細な説明は省略するが、その原理には単純な溶融、押出し方法と異なるものが含まれている。これらは本発明者らが見出したものであり、本発明に関わる重要な内容を含んでいるので、再度それ説明する。
【００２８】
即ち、市販のペンタエリスリトールを加熱して行くと、ほぼ１９０℃の温度で溶融し、更に加熱して２３０℃付近の温度を越えると、水蒸気が発生する沸騰状況と類似の危険な状況になる。一般の化学便覧等の文献の記載によると、ペンタエリスリトールの融点は温度２６０℃近辺とあり、前記の市販品の融点（〜１９０℃）と異なる。その差異は、ペンタエリスリトールが溶融して液状になれば簡単に脱水二量化すること、及び、ペンタエリスリトールとその脱水二量体の平衡が、２５０℃付近の温度で後者に１０％以上の組成比を与えることによるものである。
【００２９】
約１９０℃の温度は、脱水二量体を約１０％含むペンタエリスリトールの融点であり、一般の市販品はこの組成物である。ペンタエリスリトールの融点を正確に測定するには、以下の方法を採用する。即ち、溶剤を使用した再結晶法を繰り返して高純度のペンタエリスリトール結晶を得て、これを試料として融点を測るのである。この方法で測定すると、融点は温度２５５〜２６０℃となる。
【００３０】
しかしこの融点測定で、ペンタエリスリトールは溶融すると同時に水蒸気を発して沸騰状況になり、直ちに脱水二量体が１０％近く生じる。そして前記試料を直ちに冷却して得た二量体含有のペンタエリスリトールを再度加熱すると、１９０℃付近の温度で溶融し、更に昇温を続けると２３０℃付近の温度で水蒸気を発して更なる脱水反応が進行する。
【００３１】
即ち、１９０℃の温度は、二量体を１０％程度含んだペンタエリスリトールの融点であり、２３０℃以上の温度にして水蒸気が再び発するのは、二量体への平衡反応や二量体から三量体への平衡反応が更に進むためとみられる。ただし、二量体も三量体も固体のアルコールであり水溶性は高いので、本発明での役割は変わらない。それ故に、これら脱水オリゴマー類を含む全体を本発明では「ペンタエリスリトール」と称することとした。
【００３２】
一方、市販されているＰＢＴは、実質的な溶融点が２５０〜２６０℃であり、このＰＢＴと市販されているペンタエリスリトールとを溶融、混合しようとすれば、危険温度である２３０℃を超えてしまうおそれがある。要するに、ＰＢＴと市販されているペンタエリスリトールとを溶融、混合する温度まで上げると、市販されているペンタエリスリトールは、脱水縮合反応が起こり、水蒸気を激しく発するので、押出機内で内圧が急上昇し危険である。
【００３３】
本発明者らは前述の特許文献２にこの対応策を記載しているが、押出機のスクリュウ／シリンダー温度を２３０℃の単一温度に保ちつつ押し出すことで、脱水反応の発生を抑えるようにした。この方法により、どのようなポリエステルでも熱アルコールには多少溶解するが、２３０℃の温度のペンタエリスリトール液に対しては、ポリエステルであるＰＢＴが非常によく溶解したのである。よく溶解したのは、水酸基が４個もついた多官能アルコールのペンタエリスリトール故に生じたことと思われる。
【００３４】
本発明者らは、ペンタエリスリトールによるＰＢＴのエステル交換反応に留意した。高温では無触媒でもポリエステルとアルコール間にエステル交換反応が起こり、エステル交換反応が生じると、ポリエステルの分子が結果的に切断されて短分子化する。ＰＢＴが短分子化すると、コンパウンド化がよく行われても最終的な通気栓の機械強度が低下するので好ましくない。それ故、シリンダー温度を２３０℃以上にしないこと、押出機のＬ／Ｄを実質的に短くして排出を速めること、等が押出し工程の要点となる。
【００３５】
押出機から押し出された溶融物は、冷風で固化するのが最も好ましい。しかし、冷風固化はこの工程のための設備の設置に費用がかかる。このため、溶融物は、冷水中に通してから固化させ切断するのが有効である。０℃に近い温度の冷水では、ペンタエリスリトールの水への溶解度も低く固化も速いので有効である。得られるペレットの組成がやや変化するが、逆に言えばペレットが目標の組成になればよいわけであり、やや多めのペンタエリスリトールを加えて原材料を作成すればよい。冷却水は、昇温しないように冷却装置で冷却しながら循環させる。冷却装置の長時間の使用で冷却水の冷却部には、ペンタエリスリトールの結晶が付着するが、これは剥がして再利用すればよい。
【００３６】
〔射出成形〕
前記工程で得たペレットを原料として、これを射出成形し通気栓の形状物を得る。尚、本発明者らが得た試験用試作品の形状は、厚さ２ｍｍ直径４６ｍｍの円板状物であった。射出温度は２４０℃までとし、金型温度は常温〜７０℃迄の程度とした。射出温度を上げ過ぎると、ペンタエリスリトールの脱水縮合反応により射出筒内で水蒸気が生じる。このため成形作業が困難となり、前述したように高くても２４５℃の温度までに抑制する必要がある。
【００３７】
ただし、むしろ注意すべきは成形品形状にある。即ち、射出物に占める高分子の比率が、通常の樹脂成形より遥かに少ない原料を使用しているので、成形品は成形収縮率がゼロに近い。この成形収縮率がゼロに近いと、円滑に離型しないおそれがある。それ故、離型時に、成形品にエジェクターピンの押出しによる穴が生じたり、離型が出来ても成形品が割れるおそれも生じてトラブルになり易い。これを解消するためには、形状的に離型が容易なように高い抜き勾配を付けた形状品とするか、あるいは押出し部の広い面積を有するエジェクターピンやエジェクタープレートの金型設計をすること、等で配慮をすることが好ましい。
【００３８】
〔ペンタエリスリトール等の抽出〕
前記工程で得た成形品から、アルコール分を抽出除去して多孔質体を得る工程である。ペンタエリスリトールはメタノール、エタノール等の軽質アルコールに溶け易く、常温ではこれらのアルコールはＰＢＴに影響を与えない。又、ペンタエリスリトールは温水にも溶け易く、ＰＢＴは温水で実質的な影響を受けることはない。従って、抽出材としてメタノール、エタノール等の軽質アルコールも使用できるが、加熱する必要はあるものの安全な抽出工程として温水を使う方が実際的と思われる。
【００３９】
例えば、前記工程で得た成形品を５０〜８０℃温度の大量の温水中に投入浸漬して放置し、成形品中のペンタエリスリトールとグリセリンを抽出する方法が使用できる。６時間も浸漬すると、殆どの前記成分は温水に溶解する。その後に温水から取り出して別の新しい温水に浸漬して更に６時間程度浸漬し、取り出して９０℃程度の温度で熱風乾燥機に２４時間入れて乾燥するのが好ましい。浸漬物が多くて槽内で成形品が重なるおそれがあるときは、重なりを防ぐゆっくりとした撹拌が必要となる。
【００４０】
大量の連続型量産処理では、図１に示すような向流式の抽出装置が使用できる。図１中の水槽１、水槽２、及び水槽３は、水が貯蔵され温度制御できる水槽であり、各水槽１、水槽２、及び水槽３内の水は、約７０℃付近の温度に自動制御されている。水槽１には、水道水又は工業用水が供給管６から常時少量ずつ供給されている。水槽１から溢れた水は水槽２に、又水槽２を溢れた水は水槽３に順に供給され、水槽３を溢れた水は冷却槽４に供給される。冷却槽４では冷媒が冷媒管９を通じて水を５℃付近の温度まで冷す。冷却槽４では溶解していたペンタエリスリトールが析出し、析出物は冷却槽４の内壁や管９に付着する。
【００４１】
これにより、水中のペンタエリスリトールの濃度は下り、水はポンプ５、管７を経て水槽２に戻される。又、冷却槽４の水の一部は、排出管８を経て排出される。排出管８から排出された排出水には、ペンタエリスリトールとグリセリンが含まれておりＢＯＤが高いので、公知技術である活性汚泥等で処理する。治具１０は、成形品を入れた浸漬容器であり、この浸漬字具１０を水の流れとは逆に、最初に水槽３に浸漬する。
【００４２】
次に、水槽２に浸漬し、最後に水槽１に浸漬する方法で、順に図１の矢印で示す方向に送り、成形品からアルコール分を抽出する。水槽３、水槽２、及び水槽１への浸漬時間は、数時間程度にして最終的には９９％以上のペンタエリスリトールを抽出する。又、冷却槽４での析出物を時々回収し自然乾燥することで、ペンタエリスリトールは９０％以上回収できる。このようにして、浸漬冶具１０内の成形品は多孔質体となる。
【００４３】
〔撥水剤〕
撥水剤としては、前述したとおり多種多様なものが開発されている。その中で、本発明者らが撥水剤に求める性質は、先ず第１に、溶剤に分散した状態でその大きさ（分子、イオン、エマルジョンなどの直径）が小さいことである。これは、多孔質体の表面から穴を通って中心部分まで撥水剤が侵入し得ることを保証するためである。エマルジョン型ではその直径が大きく安定して孔の奥まで侵入できないので、溶剤に可溶性のものを使用する。
【００４４】
又、吸着後に脱離や移動（脱離と再吸着）をしないことが好ましく、移動があっても移動速度が遅いことが望ましい。その為には分子量がある程度大きい、即ち分子量数千以上、の高分子が望ましい。但し、分子量が十万レベルのいわゆる射出成形用ポリマーのレベルの高分子では、溶剤への溶解度が低くなり過ぎてしまう。従って、これらのことから、撥水剤としては分子量数千〜１万程度の高分子であることが好ましい。更には、基材のポリエステル（ＰＢＴ）と親和性の高い部分が、撥水剤分子内にあって、基材から脱離し難くするのも大事な仕掛けであり好ましい。
【００４５】
前述の撥水剤を得るための合成手段は、以下の通りである。即ち、弗素原子が多数付着した化合物を一旦作成し、これを何らかの方法で不飽和結合のあるモノマーの形にして高分子材料にする。次に、前記モノマーにその他モノマーも含めて共重合する。構造の異なるモノマーを使用して共重合すると、結晶性は生じず溶剤可溶性になり易い。しかも、重合度を抑制して数千レベルとすれば使用可能な撥水剤となる。この高分子が基材であるポリエステルに吸着し易くするために、酸無水物基、アミン基、ＳＨ基、等の強い官能基を有するモノマーを更にグラフト重合するのが好ましい。特に、無水マレイン酸などは、安価で重合もし易く、そのグラフト重合は最適な方法であると思われる。
【００４６】
より具体的には、（１）「パーフルオロアルキル基を有するビニルモノマー」と、（２）「エステル基、酸無水物基、ペプチド結合基、チオエーテル基、等の官能基を有するビニルモノマー」とを共重合物し、更に（３）「酸無水物基を有する重合性モノマー」をグラフト重合したものが撥水剤として特に好ましく使用できる。この具体例は、前述の特許文献３に示されており、吸着させたい基材は、この特許文献３が目指した物と本発明者らが目指した物で異なるが、基本的な考え方は符合している。
【００４７】
即ち、同特許文献３による合成例の一部を示すと、（１）としてパーフルオロアルキル基の結合したアルコールのアクリル酸エステルやメタクリル酸エステルが記されており、（２）として他のアクリル酸エステル、イソシアネート崩れのペプチド結合基を有する（メタ）アクリル酸エステル、及び、チオエーテル基を有する（メタ）アクリル酸エステル等が記されている。
【００４８】
（１）及び（２）をラジカル共重合して、分子量を数千程度にした高分子を作成し、これを主鎖として（３）の無水マレイン酸をグラフト重合し、撥水剤とする技術が開示されている。更にこの特許文献３によると、前記撥水性化合物はエステル系の有機溶剤存在下で合成できるが、もう一つの特徴は、合成された撥水剤の高濃度溶液を芳香族系溶剤で希釈でき、非芳香族系溶剤でも多くは希釈できるとある。要するに、単純な非芳香族型炭化水素溶剤にて撥水剤を会合がなく均一に溶解できれば、本発明者らが撥水剤として求めたものと同じになる。しかも、非芳香族炭化水素は、基材のＰＢＴを何ら痛めることがないので非常に好ましい。
【００４９】
おそらく、この様な優れた溶剤への可溶性は（２）に複数のモノマーを使用しているのが作用しているものと思われる。この様に合成された撥水剤のうち、ヘキサン等の軽質脂肪族炭化水素によく溶解する物が特に好ましい。その理由は、浸漬して吸着させた後で加熱して溶剤を揮発させるが、基材ＰＢＴの融点軟化点が温度２５０〜２６０℃であるから、せいぜい温度１５０℃程度までの加熱で完全揮発させたいからである。
【００５０】
本発明によるＰＢＴ製多孔質体に、撥水剤を均一に吸着させるため、撥水剤化合物の液中濃度が０．００５〜０．１質量％になるように、非芳香族型炭化水素、例えばヘキサン等で希釈し、これをそのまま浸漬用溶液とするのが好ましい。
【００５１】
〔撥水性付与〕
前記工程で得た撥水剤溶液を浸漬槽に注入し、この浸漬槽に抽出工程を終えた成形品を投入し、１時間ないし１昼夜放置し、これを浸漬槽から取り出して風乾する。次に、温風乾燥機にて温度９０〜１５０℃で熱風乾燥を数時間ないし１昼夜行うのが好ましい。撥水剤溶液中の撥水剤濃度は、０．１質量％以下の薄いものが使用に好ましい。
【００５２】
撥水剤濃度が、０．１質量％以上であると、撥水剤の吸着量が多すぎて多孔質体の穴が細くなり、又、浸漬工程を終えて撥水剤溶液から出した時に溶液が多孔質体の下部に溜り、これがそのまま乾燥固化することも起こり得ることで、透気度が不安定な製品になる。更には、撥水剤合成時に使用した高沸点溶剤の希釈度低くて、それが乾燥後にも残ることがあり、これが多孔質体の穴が詰まること、等々で透気度が不安定な製品になる。従って、撥水剤溶液への浸漬処理は、撥水性を落とさない範囲で出来るだけ薄い溶液とし、むしろ浸漬時間を長く取った方が安定した撥水性（耐水圧）、透気度の商品を製造できる。
【００５３】
〔製品評価／透気度〕
次に、本来は紙や布の透気度を測定するための測定機であるガーレー式透気度計（ＪＩＳ−P8117）を使用して、本発明の通気栓を評価する。現状の通気栓であるＰＴＦＥ不織布製品も、同じ透気度計を使用して評価しているので比較測定ができる。一般に、透気度はガーレー値で示され、この値は１,２２０Ｐａ（０．０１２気圧）の差圧を有する空気を、６．４２ｃｍ２の面積を有する試料に透過させ、この空気１００ｃｃが紙、布等の試料を通過する秒数で表される。本発明の通気栓は、射出成形で形状を得ているので厚みはあるが、本発明品のガーレー値はその厚さに反比例する。
【００５４】
一般に、厚さが薄いものはガーレー値を低くでき、高い透気度を必要とする製品に使用できるのであるが、実際には、本発明品は多孔質体であり、一般の樹脂成形品に比較すると機械強度が低い。即ち、本発明者らは、０．５ｍｍ以下の厚さの製品は実用品として使用すべきでないと考えている。多孔質体形状物を２ｍｍ厚の板状形状物とした場合、このときのガーレー値が４０秒以下（１ｍｍ厚で２０秒以下、０．５ｍｍ厚で１０秒以下）であれば通気栓として使用可能な程度の透気度であるといえる。通常は、多孔質体形状物を２ｍｍ厚の板状形状物とした場合、ガーレー値が２０秒以下（１ｍｍ厚で１０秒以下、０．５ｍｍ厚で５秒以下）となる透気度が要求される場合が多い。また、用途によっては、多孔質体形状物を２ｍｍ厚の板状形状物とした場合、ガーレー値が１０秒以下（１ｍｍ厚で５秒以下、０．５ｍｍ厚で２．５秒以下）となるような高い透気度が要求されることもある。
【００５５】
更に言えば、透気度が良すぎると使用できない用途の通気栓の場合には、元々のコンパウンドに於けるＰＢＴ含量を増やすか、コンパウンドでの液状多官能アルコールの種類を変えるか（グリセリンをエチレングリコールに変更するか）、或いはコンパウンドでのグリセリンの含有率を下げるか、いずれかを行えばよい。これらの方法により、通気栓の形状を変えることなく透気度を低下させることが可能である。通気栓の形状を変えてよいのであれば、通気部の厚さを厚くするか、或いは通気部の面積を小さくすればよい。
【００５６】
〔製品評価／撥水性／耐水圧〕
耐水圧の測定は、前述の図１に示した装置で行った。日本工業規格（ＪＩＳ）には、直径１５０ｍｍ以上とれる布や紙の耐水圧測定装置が規定されているが、通気栓にそのような大きさのものは求められない。従って、直径５０ｍｍ程度の試料で測定可能なように、図２に示す測定装置を作成した。図２は、この測定装置を模式的に示した概略図である。この測定装置の試料固定治具の構造、機能を図２をもとに説明すると、台座１１は、水の注入側の基台であり、この中心部に貫通孔が開いている。ゴムシート１２とゴムシート１４は、中央に２５ｍｍΦ程度の穴の開いた直径５０ｍｍのゴム材で作られたパッキンである。
【００５７】
試料１３は、測定しようとする材料である。大口径硝子管１５は、肉厚のある管状で、長さ５０ｍｍ程度の短い硝子管である。押さえ用部品１６は、大口径硝子管１５、試料１３等の全体を押さえるための部品であり、アルミニウム合金製である。手回しのネジ部材１７は、ボルト状のネジ部材であり、測定装置の本体２２にねじ込まれている。手回しのネジ部材１７で、台座１１と押さえ用部品１６の間の部品及び試料１３を押さえつけて固定する。一方、水タンク１８は、水を貯めるタンクである。この水タンク１８は吊り下げられていて、上下動が可能である。上下駆動は、自動昇降装置（図示せず）により行うものであり、この自動昇降装置によって高さを調整できるようにしている。
【００５８】
コック１９、及びコック２１を開くと、水タンク１８内の水は目盛付きガラス管２０と、台座１１の貫通孔で連通する関係になる。試料１３の下面は、目盛付きガラス管２０で示される水タンク１８の水圧で、加圧された状態である。測定方法は、先ずコック２１を閉じ、コック１９を開放した状態とし、水タンク１８を床位置まで下げて、目盛付きガラス管２０の水柱高さをゼロｍの位置とする。次に、試料固定治具で、試料１３を図２に示すように、二枚のゴムシート１２、及びゴムシート１４で挟んでセットし、位置が定まったらネジ部材１７でこの試料１３の周縁部を締めて、台座１１に押し付ける。
【００５９】
次に、コック２１を開放し、水タンク１８をゆっくりと上方に持ち上げながら目盛付きガラス管２０の水の位置を上げ、水圧を上昇させる。肉厚大口径硝子管１５をよく監視して、試料１３の表面に水滴が生じる水圧を測定する。この測定で、水圧を上昇させる速度が速すぎると耐水圧が高めになるが、目安をつけて何回もやり直すとよい。本発明者らの測定装置は、ガラス管長から測定できる最高の耐水圧は２．５ｍである。
【００６０】
通気栓に使用されるＰＴＦＥ製不織布も、前述の方法で耐水圧を求めているので、本発明でもこの種の機器を使用して耐水圧を測定する。測定結果からいうと、本発明の通気栓は、２ｍｍ厚の平板状物で耐水圧１ｍ以上、高いものは２．０ｍ以上のものが得られる。本発明の通気栓の耐水圧は、製品厚さにほぼ比例する。これは、撥水剤が連続気泡の内側全体に吸着しているからであるともいえる。
【発明の効果】
【００６１】
本発明の多孔質成形品であるＰＢＴ製の通気栓は、撥水剤をパーフルオロアルキル基含有の高分子化合物の使用により、より撥水効果を高めることができものとなった。また、安価な材料の使用で、コスト低減され量産化が可能な通気栓の製造が可能となった。
【図面の簡単な説明】
【００６２】
【図１】図１は、成形品からペンタエリスリトールを抽出して多孔質体を量産製造する設備のプロセス概要図である。
【図２】図２は、多孔質体の耐水圧を測定するために自作した装置の概要図である。
【発明を実施するための最良の形態】
【００６３】
以下、本発明の実施の形態を次の実施例に代えて説明する。
【実施例】
【００６４】
以下、本発明の実施例を詳記する。最初に、実施例より得られた複合体の評価・測定方法を示す。
（ａ）透気度測定（ガーレー値測定）
「Ｎｏ３２３ガーレー式デンソメーター（製品名）」（日本国兵庫県、株式会社安田精機製作所製）を使用した。
（ｂ）ＦＴ−ＩＲ分析
「Ｍａｇｎａ−７５０（製品名）」(サーモフィッシャーサイエンティフィック株式社（Thermo Fisher Scientific K.K.（日本国神奈川県）製)を使用した。
（ｃ）耐水圧測定
前述したガラス管式の自作型測定器を使用した（図１参照）。
【００６５】
［実施例１］（ＰＢＴ多孔質体の作成）
射出樹脂として、市販されているＰＢＴ「トレコン１４０１（東レ株式会社（日本国東京都）製）」を使用しているリサイクルラインの中にある、射出成形機のランナースプルー粉砕機から出る粉砕物を、２０メッシュのシフターにかけて粉末側を回収し、これをＰＢＴ原料とした。ペンタエリスリトールは、市販品である「ペンタエリスリトール（三菱瓦斯化学株式会社（日本国東京都）製）」を使用した。これには１０％程度の脱水二量体が含まれていた。
【００６６】
グリセリンは、「グリセリン（昭和化学工業株式会社（日本国東京都）製）」を使用した。ヘンシェルミキサーにＰＢＴを３０質量部、ペンタエリスリトールを６９質量部、グリセリン１質量部をよく混合して、押出し品であるペレットの素材とした。次に、この素材を、単軸押出機「ＦＳ５０−２２（株式会社池貝（日本国茨城県）製）」で、シリンダー温度を全て２３０℃として高速押出しした。押出し品は、５℃の温度とした冷水を通して高速固化させペレタイザーで破砕した。やや粉末混じりのペレットとなったがそのまま使用することとした。
【００６７】
前述の押出し品を、油圧式横型成形機「ＮＳ−６０（日精樹脂工業株式会社（日本国長野県）製）」にかけ、射出温度２３０℃、金型温度を５０℃として図２に示す、厚さ２ｍｍで直径４６ｍｍの円板状物を、２００枚を射出成形した。その質量は、４．４１〜４．４３ｇで、平均は４．４２ｇであった。この数枚の円板状物を、７０℃の温度の温水２０リットルに漬けて２４時間浸漬し、更に、この温水を新しい物に取り替えて、７０℃の温度で２４時間浸漬した後に取り出し、更に、この温水を新しい物に取り替えて、７０℃の温度で２４時間浸漬して取り出し、これを９０℃の温度で２４時間乾燥した。
【００６８】
これでアルコール分の全てが抽出し尽くしたと考え、得た円板状物の平均質量を測ったところ１．４１ｇであり、質量が元の３１．９％になっており６８．９％が失われていた。元々のコンパウンドには、アルコール分が７０％含まれていたから、押出し後の冷水固化の工程で、ペンタエリスリトールの１〜２％が失われるものと推定できた。
【００６９】
射出成形機で得た上記と異なる円板状物２００枚を、バケツに入れて水道水（群馬県太田市）１０リットルを入れ、このバケツの上にポリ袋と輪ゴムで蓋をして、温風乾燥機に入れ７０℃の温度にセットして４時間放置し、途中で蓋を取って内部をかき混ぜた。再度、この蓋をして放置し、翌日に蓋を取って温水を全て廃棄し、新たに水道水を１０リットル入れて７０℃の温度とした温風乾燥機に入れて前日と同じことをし、翌日まで放置した。更に同じことを１日行って温水でアルコール類を抽出した。
【００７０】
その後、成形品を取り出して温風乾燥機内の金網の上に置き、９０℃の温度で２時間放置して乾燥した。放冷後、全ての成形品の質量を測定した処、１．４０〜１．４２ｇの範囲で、平均は１．４１ｇであり、前述のより丁寧な温水による抽出実験の結果と同じであった。この方法でほぼ１００％の抽出率の得られることが分かった。この多孔質体１０枚を使用してガーレー値を測定したところ、９．５〜１２．０秒で平均１１．０秒であった。
【００７１】
［実施例２］（ＰＢＴ多孔質体の作成）
当初のコンパウンドのレシピーを、ＰＢＴを３０質量部、ペンタエリスリトールを６９．５質量部、グリセリンを０．５質量部とした他は、実施例１と全く同様の実験を行った。得られた多孔質体のガーレー値は、平均２１秒であり、透気度が実施例１の約半分に低下していた。
【００７２】
［比較例１］（ＰＢＴ多孔質体の作成）
当初のコンパウンドのレシピーを、ＰＢＴを３０質量部、ペンタエリスリトールを７０質量部、グリセリンを０質量部（混合せず）とした他は、実施例１と全く同様の実験を行った。得られた多孔質体のガーレー値は平均１５５秒であり、透気度が実施例１、及び実施例２よりも遥かに低下していた。
【００７３】
［実施例３］（ＰＢＴ多孔質体の作成）
当初のコンパウンドのレシピーを、ＰＢＴを３０質量部、ペンタエリスリトールを６８質量部、グリセリンを２質量部とした他は、実施例１と全く同様の実験を行った。得られた多孔質体のガーレー値は平均６．１秒であり、透気度が実施例１の約２倍にＵＰしていた。
【００７４】
［比較例２］（ＰＢＴ多孔質体の作成）
当初のコンパウンドのレシピーを、ＰＢＴを４０質量部、ペンタエリスリトールを５５質量部、グリセリンを５質量部とした他は、実施例１と全く同様の実験を行った。得られた多孔質体のガーレー値は平均５．０秒であり、透気度は実施例３より僅かにＵＰしていた。但し、多孔質体が実施例１〜３に比較して強度的に脆かった。
【００７５】
［実施例４］（ＰＢＴ多孔質体の作成）
当初のコンパウンドのレシピーを、ＰＢＴを２０質量部、ペンタエリスリトールを８０質量部、グリセリンを１質量部とした他は、実施例１と全く同様の実験を行った。何とか実験は行えたが、押出し品の内に発泡がありペレタイザーから得られるペレットは、破砕が行き過ぎて粉状物が過半となった。これでは射出成形品の組成がバラつくおそれが増加するとともに、押出し作業全般が非常に扱い難くなることが予期された。
【００７６】
更に、射出成形時に於いて、成形品の離型で２個に１個が壊れるか傷付き品になる支障が生じ、且つ、ランナーが成形毎に折れる支障が生じた。これらは射出物中の高分子組成分が少ないことによって、固化物が脆くなり、且つ成形収縮が小さいことに起因している。金型設計を変更して射出成形工程を改善することでよくなると思われたが、実際はこのレベルが限界とみられた。なお、得られた多孔質体のガーレー値は、平均６．５秒であり実施例１より高かったが、多孔質体は脆かった。
【００７７】
［比較例３］（ＰＢＴ多孔質体の作成）
当初のコンパウンドのレシピーを、ＰＢＴを５２質量部、ペンタエリスリトールを４７質量部、グリセリンを１質量部とした他は、実施例１と全く同様の実験を行った。押出機による押出し工程全般は順調に出来た。又、射出成型機による射出成形も特に問題はなかった。しかし得られた多孔質体のガーレー値は平均８０秒であり実施例１より大幅に高かった。
【００７８】
［実施例５］（撥水剤溶液）
有機溶剤に弗素系撥水剤が溶解されているという、撥水剤溶液「エフトーンＧＭ−１０６（ダイキン工業株式会社（日本国大阪府）製）」を入手した。固形物濃度は１５％であり、溶剤は製品安全データシート（ＭＳＤＳ）によると、主にミネラルスピリット（パラフィン混合物であり「液状パラフィン」とか「流動パラフィン」とも呼ばれ、その方がよく使われる名称である）で希釈されている。フーリエ変換赤外分光光度計（ＦＴ−ＩＲ）で分析したところ、パーフルオロアルキル基に基づくと推定されるピーク（１２４２ｃｍ−１）、（メタ）アクリル酸等のエステル基によるピーク（１７２９ｃｍ−１）、無水マレイン酸によるピーク（１７８４ｃｍ−１）が観察された。
【００７９】
撥水剤溶液「エフトーンＧＭ−１０６」をヘキサンで１０倍（質量基準）に薄め、撥水剤濃度が１．５％の溶液とし、これを撥水剤溶液（１．５％）原液とした。この原液を、更にヘキサンで１０倍に薄めて、撥水剤溶液（０．１５％）を作成した。更に、この希釈液の一部をヘキサンで１０倍に薄めて、撥水剤溶液（０．０１５％）を作成した。
【００８０】
［実施例５］（浸漬と乾燥：通気栓の完成）
実施例１で作成した多孔質板状物各４枚（合計１６枚）を、上記実施例５で作成した撥水剤溶液（０．１５％）、撥水剤溶液（０．０１５％）に、１時間、及び２６時間、それぞれ浸漬した。この浸漬後、多孔質板状物を撥水剤溶液から取り出して、ＳＵＳ製の網の上に載せて数分放置した後、９０℃の温度にした熱風乾燥機に網ごと入れ、２４時間乾燥した。そして得られた物（通気栓のモデル品）の透気度と耐水圧を測定した。その結果を表１に示す。どれも非常に良い結果であった。
【００８１】
［比較例４］（浸漬と乾燥：通気栓の完成）
実施例１で作成した多孔質板状物各４枚（合計８枚）を、実施例５で作成した撥水剤溶液（１．５％）に、１時間、及び２６時間、それぞれ浸漬した。液から取り出して、ＳＵＳ製の網の上に載せて数分放置した後、９０℃の温度にした熱風乾燥機に網ごと入れ、２４時間乾燥した。得られた物（通気栓のモデル品）の透気度と耐水圧を測定した。その結果を表１に示すが、透気度が大きく悪化していた。
【００８２】
【表１】
2010001464.tif 000003
【符号の説明】
【００８３】
１，２，３，４…水槽
５…ポンプ
６，７，８…管
１０…浸漬治具
１１…台座
１２，１４…ゴムシート
１３…試料
１５…肉厚大口径硝子管
１６…押さえ用部品
１７…ネジ部材
１８…水タンク
１９，２１…コック
２０…目盛付き硝子管
【図１】
2010001464.tif 000004
【図２】
2010001464.tif 000005